(57)【要約】【課題】熱転写画像等に各種の耐久性を付与でき、特に、耐光性については長期間効果を維持できる保護層転写フィルム及びこれにより耐久性を高めた印画物を提供する。【解決手段】基材フィルム１上に転写により保護層となる熱転写性樹脂層２を設けた保護層転写フィルムにおいて、熱転写性樹脂層２に反応性紫外線吸収剤を反応結合した樹脂を含有させて構成したものである。尚、熱転写性樹脂層２は、単層でもよいが、透明性樹脂層４、紫外線遮断層５、熱接着性樹脂層６のように多層で構成してもよい。また、必要に応じて、基材フィルム１と熱転写性樹脂層２の間には離型層３を設け、その反対側の面に背面層７を設けても良く、更に、表面には１色〜４色の熱転写インキ層（図示せず）と熱転写性樹脂層２とを所定のピッチで面順次に繰り返し設けた一体型の転写フィルムとしてもよい。【選択図】図４
2006327193.tif 000002
【特許請求の範囲】
【請求項１】
基材フィルム上に熱転写性樹脂層を設けてなる保護層転写フィルムにおいて、前記熱転写性樹脂層が基材フィルム側から透明性樹脂層、熱接着性樹脂層の順に積層した積層体で構成され、該熱接着性樹脂層が、下記の一般式で表される反応性紫外線吸収剤と、アクリル系モノマー、オリゴマー、反応性重合体の中の少なくとも一種との共重合体、及び該共重合体とは異なる樹脂を含有してなり、且つ、前記反応性紫外線吸収剤の含有量は熱接着性樹脂層中に２０重量％以上であることを特徴とする保護層転写フィルム。
【化１】
2006327193.tif 000017
【化２】
2006327193.tif 000018
【請求項２】
前記共重合体が、下記式で表される共重合体を含有することを特徴とする、請求項１に記載の保護層転写フィルム。
【化３】
2006327193.tif 000019
【請求項３】
少なくとも１色、乃至２色以上の昇華性染料インキ層及び／又は熱溶融性インキ層からなる熱転写インキ層の領域と前記熱転写性樹脂層の領域とを面順次に基材フィルム上に設けてなるインキ層と保護層の一体型転写フィルムであって、前記熱転写性樹脂層が基材フィルム側から透明性樹脂層、熱接着性樹脂層の順に積層した積層体で構成され、該熱接着性樹脂層が、下記の一般式で表される反応性紫外線吸収剤と、アクリル系モノマー、オリゴマー、反応性重合体の中の少なくとも一種との共重合体、及び該共重合体とは異なる樹脂を含有してなり、且つ、前記反応性紫外線吸収剤の含有量は熱接着性樹脂層中に２０重量％以上であることを特徴とする、インキ層と保護層の一体型転写フィルム。
【化４】
2006327193.tif 000020
【化５】
2006327193.tif 000021
【請求項４】
少なくとも染料で着色された画像を有する印画物の印画面の少なくとも一部に、請求項１又は２に記載の保護層転写フィルムの熱転写性樹脂層が積層されていることを特徴とする印画物。
【発明の詳細な説明】
【技術分野】
【０００１】
本発明は、熱転写フィルム、特に、保護層を熱転写する保護層転写フィルムに関し、更に詳しくは熱転写画像等に優れた耐光性、耐候性、耐摩擦性、耐薬品性、耐溶剤性等の耐久性を与えることができる保護層転写フィルムに関する。
【背景技術】
【０００２】
従来、簡便な印刷方法として、種々の熱転写方法が広く使用されるようになっている。これらの熱転写方法では、各種の画像が簡便に形成されるので、印刷枚数が比較的少ない印刷物、例えば、身分証明書等のＩＤカードの作成等に利用されるようになっている。また、顔写真等のようにカラー画像が好ましい場合には、連続した基材フィルム上に、例えば、イエロー、マゼンタ、および、シアン、更に必要に応じてブラックの着色熱転写層を面順次に、繰り返し多数設けた熱転写フィルムを用いる熱転写方法が行われている。
【０００３】
このような熱転写フィルムは大別すると、それらの熱転写層が画像情報に応じた加熱によって軟化し、画像が被転写材上に熱転写により記録される、所謂溶融転写タイプの熱転写フィルムと、加熱によって熱転写層中の染料が昇華（熱移行）して染料のみが被転写材上に熱転写して画像が形成される、所謂昇華転写タイプの熱転写フィルムとに分けられる。
【発明の開示】
【発明が解決しようとする課題】
【０００４】
しかし、このような熱転写フィルムで、身分証明書等のＩＤカードを作成する場合、例えば、溶融転写タイプの熱転写フィルムを用いると、文字や数字等のような画像の形成は容易であるが、これらの画像は、耐久性、特に耐摩擦性に劣るという欠点がある。一方、昇華転写タイプの熱転写フィルムを用いた場合には、顔写真等のような階調のある画像を精密に形成することができるが、形成された画像は、通常の印刷インキによるものとは異なり、ビヒクルが無いため、耐光性、耐候性、耐摩擦性等の耐久性に劣るという欠点がある。
【０００５】
上記の欠点を解決する手段として、例えば、紫外線吸収剤や酸化防止剤を添加する方法がある。このような方法によっても耐光性等ある程度は改善されるが、紫外線吸収剤を単に保護層構成樹脂中に添加するという方法では、紫外線吸収剤が熱によって揮散、或いは分解してしまい、紫外線吸収剤の効果が経時的に減少するという問題がある。上記欠点を解決する方法として、特許文献１には、熱転写受像シートの染料受容層樹脂中に反応性紫外線吸収剤を反応結合させることが開示されている。しかし、昇華転写方式により熱で移行して画像を形成する染料は、受容層樹脂の比較的表面近傍に存在するため、受容層樹脂全体に紫外線吸収能を付与することは効果的ではなく、更に、紫外線吸収剤の量を増加させると受容層樹脂本来の性能を損ない、画像のにじみ等、他の性能を損なうという問題があった。従って、本発明は、上記のような従来技術の問題点を解決し、熱転写画像の各種耐久性、特に、耐光性等を長期間維持できるという性能に優れた保護層転写フィルム及びこれを用いて耐久性を高めた印画物を提供することを目的とする。
【０００６】
【特許文献１】特開平５−２１２９７４号公報
【課題を解決するための手段】
【０００７】
本発明者らは、紫外線吸収剤を樹脂に反応結合させることにより、その紫外線吸収効果を長期に継続維持できることを見出し、これを保護層転写フィルムの熱転写性樹脂層に応用することにより本発明の完成に至った。
【０００８】
即ち、本請求項１の発明は、基材フィルム上に熱転写性樹脂層を設けてなる保護層転写フィルムにおいて、前記熱転写性樹脂層が基材フィルム側から透明性樹脂層、熱接着性樹脂層の順に積層した積層体で構成され、該熱接着性樹脂層が、下記の一般式で表される反応性紫外線吸収剤と、アクリル系モノマー、オリゴマー、反応性重合体の中の少なくとも一種との共重合体、及び該共重合体とは異なる樹脂を含有してなり、且つ、前記反応性紫外線吸収剤の含有量は熱接着性樹脂層中に２０重量％以上であることを特徴とする保護層転写フィルムからなる。
【０００９】
【化１】
2006327193.tif 000003
【００１０】
【化２】
2006327193.tif 000004
【００１１】
また、本請求項２の発明は、前記共重合体が、下記式で表される共重合体を含有することを特徴とする、請求項１に記載の保護層転写フィルムからなる。
【００１２】
【化３】
2006327193.tif 000005
【００１３】
そして、本請求項３の発明は、少なくとも１色、乃至２色以上の昇華性染料インキ層及び／又は熱溶融性インキ層からなる熱転写インキ層の領域と前記熱転写性樹脂層の領域とを面順次に基材フィルム上に設けてなるインキ層と保護層の一体型転写フィルムであって、前記熱転写性樹脂層が基材フィルム側から透明性樹脂層、熱接着性樹脂層の順に積層した積層体で構成され、該熱接着性樹脂層が、下記の一般式で表される反応性紫外線吸収剤と、アクリル系モノマー、オリゴマー、反応性重合体の中の少なくとも一種との共重合体、及び該共重合体とは異なる樹脂を含有してなり、且つ、前記反応性紫外線吸収剤の含有量は熱接着性樹脂層中に２０重量％以上であることを特徴とする、インキ層と保護層の一体型転写フィルムからなる。
【００１４】
【化４】
2006327193.tif 000006
【００１５】
【化５】
2006327193.tif 000007
【００１６】
そして、本請求項４の発明は、少なくとも染料で着色された画像を有する印画物の印画面の少なくとも一部に、請求項１又は２に記載の保護層転写フィルムの熱転写性樹脂層が積層されている印画物からなっている。
【発明の効果】
【００１７】
本発明の保護層転写フィルムおよびこれを用いた印画物では、熱転写性樹脂層の中の少なくとも一部の層に紫外線吸収剤と反応結合した樹脂を含有させているため、従来のベンゾトリアゾール系或いはベンゾフェノン系等の紫外線吸収剤を熱転写性樹脂層中に含有させたものと比較して、紫外線吸収剤の熱による気化・発散や分解、或いは、溶剤による溶出等も少なく、熱転写画像上に保護層として熱転写性樹脂層を転写した場合、耐摩擦性、耐スクラッチ性、耐薬品性、耐保存性等の各種の耐性に優れると共に、特に、耐光性に優れた印画物を提供できる効果を奏する。また、保護層転写フィルムの構成を、転写フィルム基材の一方の面に、熱転写インキ層の領域と保護層用の熱転写性樹脂層の領域とを面順次に設けた構成とすることにより、画像形成と保護層の積層とをインラインで効率よく実施できるようになる。
【発明を実施するための最良の形態】
【００１８】
次に、本発明の好ましい実施態様を図面を用いて詳細に説明する。図１、図２、図３、図４は、それぞれ本発明の保護層転写フィルムの一実施例を説明する模式断面図である。図１は、最も単純な層構成の例であり、基材フィルム１の一方の面に反応性紫外線吸収剤を反応結合した樹脂を含有する熱転写性樹脂層２を単一層として設けた構成である。図２は、基材フィルム１の一方の面に熱転写性樹脂層２を、基材フィルム側から順に、透明性樹脂層４、熱接着性樹脂層６の２層に分けて積層した構成であり、反応性紫外線吸収剤を反応結合した樹脂は、透明性樹脂層４、または、熱接着性樹脂層６のいずれかに含有させるものである。図３は、基材フィルム１の一方の面に、熱転写性樹脂層２を、基材フィルム側から順に、透明性樹脂層４、紫外線遮断層５、熱接着性樹脂層６の３層に分けて積層した構成である。この場合、反応性紫外線吸収剤を反応結合した樹脂は、勿論、紫外線遮断層５に用いる。図４は、基材フィルム１の一方の面に、基材フィルム側から順に、離型層３、透明性樹脂層４、紫外線遮断層５、熱接着性樹脂層６を積層し、もう一方の面には耐熱性、スリップ性を付与する背面層７を設けた構成である。背面層７は、プリンターのサーマルヘッドの粘着を防止する作用を有しており、図１〜図３の構成の場合、図示はしていないが、必要に応じて設けることができ、また、基材フィルムの耐熱性やスリップ性が良好である場合には不要である。また、離型層３は、基材フィルム１と透明性樹脂層４の間の剥離性が適当でない場合に、透明性樹脂層４と基材フィルム１との接着性を低下させ、透明性樹脂層４の剥離を容易にするために設けるもので、この層も図１〜図３の場合、図示していないが、必要に応じて設けることができる。勿論、基材フィルム１と透明性樹脂層４との剥離性が良好な場合には、離型層３は不要である。尚、離型層３を設ける場合は、透明性樹脂層４を含む熱転写性樹脂層２は、転写により離型層３から剥離され、離型層３自体は基材フィルム側に残るように構成する。以下に、本発明の保護層転写フィルムおよびこれを転写して得られる印画物の構成材料と製造方法について説明する。
【００１９】
先ず、本発明の保護層転写フィルムにおいて、熱転写性樹脂層中に用いる反応性紫外線吸収剤を反応結合させた樹脂について説明する。本発明に用いる反応性紫外線吸収剤は、従来公知の有機系紫外線吸収剤であるサリシレート系、ベンゾフェノン系、ベンゾトリアゾール系、置換アクリロニトリル系、ニッケルキレート系、ヒンダートアミン系等の非反応性紫外線吸収剤に、例えば、ビニル基やアクリロイル基、メタアクリロイル基等の付加重合性二重結合、或いは、アルコール性水酸基、アミノ基、カルボキシル基、エポキシ基、イソシアネート基等を導入したものである。例えば、好適に使用できる幾つかの具体例を挙げると、下記の構造式で示されるものがあるが、これらに限定されるものではない。
【００２０】
【化６】
2006327193.tif 000008
【００２１】
【化７】
2006327193.tif 000009
【００２２】
上記の反応性紫外線吸収剤を反応固定する方法としては、種々の方法が利用可能であり、例えば従来公知の、モノマー、オリゴマー或いは反応性重合体等の樹脂成分と前記反応性紫外線吸収剤とをラジカル重合することにより本発明の共重合体を得ることができる。この場合の反応性紫外線吸収剤としては、前記化６および化７の如き付加重合性二重結合を有する反応性紫外線吸収剤を使用することが好ましい。また、反応性紫外線吸収剤が水酸基、アミノ基、カルボキシル基、エポキシ基、イソシアネート基等を有する場合には、上記の反応性基と反応性のある官能基を有する熱可塑性樹脂を使用し、必要に応じて触媒を用いて、熱等によって反応性紫外線吸収剤を熱可塑性樹脂に反応固定することもできる。本発明では、前記のような反応性紫外線吸収剤を、モノマー、オリゴマー、或いは、反応性重合体等の樹脂成分と共重合させて、紫外線吸収性を有する重合体を得て、これを熱転写性樹脂層中に添加、若しくは、層として積層して熱転写性樹脂層を構成するものである。前記の反応性紫外線吸収剤と共重合させるモノマー成分としては、以下のようなものが挙げられる。メチルアクリレート、メチルメタアクリレート、エチルアクリレート、エチルメタアクリレート、プロピルアクリレート、プロピルメタアクリレート、ブチルアクリレート、ブチルメタアクリレート、イソブチルアクリレート、イソブチルメタアクリレート、ターシャリーブチルアクリレート、ターシャリーブチルメタアクリレート、イソデシルアクリレート、イソデシルメタアクリレート、ラウリルアクリレート、ラウリルメタアクリレート、ラウリルトリデシルアクリレート、ラウリルトリデシルメタアクリレート、トリデシルアクリレート、トリデシルメタアクリレート、セリルステアリルアクリレート、セリルステアリルメタアクリレート、ステアリルアクリレート、ステアリルメタアクリレート、エチルヘキシルアクリレート、エチルヘキシルメタアクリレート、オクチルアクリレート、オクチルメタアクリレート、シクロヘキシルアクリレート、シクロヘキシルメタアクリレート、ベンジルアクリレート、ベンジルメタアクリレート、メタクリル酸、ヒドロキシエチルアクリレート、ヒドロキシエチルメタアクリレート、ヒドロキシプロピルアクリレート、ヒドロキシプロピルメタアクリレート、ジメチルアミノエチルアクリレート、ジメチルアミノエチルメタアクリレート、ジエチルアミノエチルアクリレート、ジエチルアミノエチルメタアクリレート、ターシャリーブチルアミノエチルアクリレート、ターシャリーブチルアミノエチルメタアクリレート、グリシジルアクリレート、グリシジルメタアクリレート、テトラヒドロフルフリルアクリレート、テトラヒドロフルフリルメタアクリレート。
【００２３】
そして、エチレンジアクリレート、エチレンジメタアクリレート、ジエチレングリコールジアクリレート、ジエチレングリコールジメタアクリレート、トリエチレングリコールジアクリレート、トリエチレングリコールジメタアクリレート、テトラエチレングリコールジアクリレート、テトラエチレングリコールジメタアクリレート、デカエチレングリコールジアクリレート、デカエチレングリコールジメタアクリレート、ペンタデカエチレングリコールジアクリレート、ペンタデカエチレングリコールジメタアクリレート、ペンタコンタヘクタエチレングリコールジアクリレート、ペンタコンタヘクタエチレングリコールジメタアクリレート、ブチレンジアクリレート、ブチレンジメタアクリレート、アリルアクリレート、アリルメタアクリレート、トリメチロールプロパントリアクリレート、トリメチロールプロパントリメタアクリレート、ヘキサンジオールジアクリレート、ヘキサンジオールジメタアクリレート、トリプロピレングリコールジアクリレート、トリプロピレングリコールジメタアクリレート、ペンタエリスリトールテトラアクリレート、ペンタエリスリトールテトラメタアクリレート、ジペンタエリスリトールヘキサアクリレート、ジペンタエリスリトールヘキサメタアクリレート、１，６−ヘキサンジオールジアクリレート、１，６−ヘキサンジオールジメタアクリレート、ネオペンチルグリコールペンタアクリレート、ネオペンチルグリコールペンタメタアクリレート、ホスファゼンヘキサアクリレート、ホスファゼンヘキサメタアクリレート等である。
【００２４】
また、上記の物質は、モノマーに限らずオリゴマーとして使用してもよく、更に、上記物質の重合体、または、その誘導体からなるポリエステルアクリレート系、エポキシアクリレート系、ウレタンアクリレート系、ポリエーテルアクリレート系等のアクリル系反応性重合体も使用可能である。これらのモノマー、オリゴマー、アクリル系反応性重合体は、単独で使用してもよいし、混合して使用してもよい。
【００２５】
以上のような熱可塑性樹脂のモノマー、オリゴマー、或いは、アクリル系反応性重合体と反応性紫外線吸収剤とを共重合することにより、反応性紫外線吸収剤を反応結合した熱可塑性の共重合樹脂が得られるが、この共重合樹脂に含有される反応性紫外線吸収剤の量は、１０〜９０重量％の範囲が適当であり、特に好ましくは３０〜７０重量％である。含有量が１０重量％未満では、満足できる耐光性が得難く、一方、９０重量％を超えると塗布時のべとつきや染料画像への転写時の画像のにじみ等の問題を生じるため好ましくない。また、この共重合樹脂の分子量は、５，０００〜２５０，０００程度が好ましく、９，０００〜３０，０００程度が特に好ましい。分子量が５，０００未満では、塗膜が弱く、保護層としての耐久性が十分得られない。また、２５０，０００を超えると、保護層をサーマルヘッド等で転写した場合に膜切れ等が悪くなり好ましくない。前記反応性紫外線吸収剤を共重合した熱可塑性の共重合樹脂の構造式の一例を示すと下記のようになるが、勿論、これに限定されるものではない。
【００２６】
【化８】
2006327193.tif 000010
【００２７】
以下に、基材フィルムおよび各層について順次説明する。
１）基材フィルム
本発明の保護層転写フィルムに用いられる基材フィルム１としては、従来の熱転写フィルムに使用されているものと同じ基材フィルムを、そのまま用いることができると共に、フィルムの表面に易接着処理のしてあるものやその他のものも使用することができ、特に制限はされない。好ましい基材フィルムの具体例としては、例えば、ポリエチレンテレフタレートを始めとするポリエステル、ポリカーボネート、ポリアミド、ポリイミド、酢酸セルロース、ポリ塩化ビニリデン、ポリ塩化ビニル、ポリスチレン、フッ素樹脂、ポリプロピレン、ポリエチレン、アイオノマー等のプラスチックフィルム、および、グラシン紙、コンデンサー紙、パラフィン紙等の紙類、セロファン等があり、また、これらの２種以上を積層した複合フィルムなども挙げられる。これらの基材フィルム１の厚さは、その強度および耐熱性が適切になるように材料に応じて適宜変更しているが、通常は、３〜１００μｍ程度が好ましい。
【００２８】
２）離型層
通常、基材フィルム１の一方の面に熱転写性樹脂層２を設けて転写フィルムを作成するが、基材フィルム１と熱転写性樹脂層２の材質の組合せによっては熱転写の際の離型性が十分でない場合がある。このような場合、基材フィルム１面に予め離型層３を設けることができる（図４）。離型層３は、ワックス類、シリコーンワックス、シリコーン樹脂、フッ素樹脂、アクリル樹脂、ポリビニルアルコール、ウレタン樹脂、酢酸セルロース等のセルロース系樹脂等の樹脂から１種乃至、２種以上を選択して用いることができ、２種以上を混合する場合は、適宜水溶性の樹脂を用いてもよい。そして、これらの樹脂を主成分とする塗布液を、従来公知のグラビアコート、グラビアリバースコート等の方法で塗布、乾燥することにより形成でき、塗膜の厚さは０．１〜２μｍ程度で充分である。尚、離型層に使用する材料を選択する際に、注意しなければならない点としては、熱転写性樹脂層と適切な離型性を有することは勿論のことであるが、更に、熱転写性樹脂層との接着力よりも基材フィルムとの接着力を高くすることが大切であり、もし、基材フィルムとの接着力が十分でない場合には、離型層ごと保護層が転写される等の異常転写の原因となる。また、転写後の印画物において艶消し保護層が望ましい場合には、離型層中に各種の粒子を包含させるか、或いは、離型層側表面をマット処理した基材フィルムを使用することにより、保護層を転写した印画物の表面をマット状にすることもできる。
【００２９】
３）熱転写性樹脂層
本発明の保護層転写フィルムにおいて、熱転写性樹脂層２は、熱転写により被転写体の印画面に転写されて保護層を形成するものである。従って、熱転写性樹脂層２が具備すべき機能としては、熱転写の際、基材フィルム１またはその上に設けられた離型層３から確実に、膜切れ性よく剥がれること、被転写体に対する熱接着性が良いこと、印画面の保護層として耐摩擦性、耐スクラッチ性等の各種耐性、特に本発明では優れた耐光性を付与できること、また、透明性が良く転写面の画像の鮮明さを損なわないことなどが挙げられる。この点から、図１に示したように熱転写性樹脂層２を単層で設けることもできるが、図２〜図４のように基材フィルム１側から透明性樹脂層４、熱接着性樹脂層６の順、或いは、透明性樹脂層４、紫外線遮断層５、熱接着性樹脂層６の順のように２層または３層の多層構成で設けることも好ましい。このような場合の各層について以下に説明する。
【００３０】
３−１）透明性樹脂層
前記基材フィルム１または離型層３の上に設ける透明性樹脂層４、即ち、熱転写性樹脂層２の基材フィルム側の層は、耐摩擦性、透明性、硬さなどに優れた樹脂、例えば、ポリエステル、ポリスチレン、アクリル樹脂、ポリウレタン、アクリルウレタン樹脂、および、これらの樹脂のシリコーン変性樹脂、そして、これらの樹脂の混合物のほか、前述の如き重合性モノマー、オリゴマー、反応性重合体等の少なくとも一種を電離放射線照射により架橋、硬化した樹脂等を用いることができる。また、前述の硬化性樹脂層には、可撓性および接着性を向上させるために、相溶性のよい熱可塑性樹脂を混合して用いてもよい。尚、電離放射線により架橋、硬化させる場合には、紫外線遮断層との接着性をより向上させるために、アクリル樹脂、ウレタン樹脂、ポリエステル、ポリスチレン、アクリルウレタン樹脂などからなる中間層（プライマー層）を設けてもよい。これらの樹脂は、透明性に優れているが、比較的強靱な皮膜を形成する傾向があるので、転写時における膜切れが充分ではない。そこで、これらの透明樹脂の膜切れ性や、転写によって被覆される印画面の耐摩擦性、耐スクラッチ性などを向上させるために、シリカ、アルミナ、炭酸カルシウム、プラスチックピグメント等の透明性の高い微粒子やワックス等を樹脂の透明性を損なわない程度に添加することができる。添加量は樹脂固形分１００重量部に対して０．５〜２０重量部が好ましい。また、耐摩擦性、耐スクラッチ性を更に向上させるために、シリコーン変性樹脂、滑剤等の添加剤を含有させてもよい。
【００３１】
このような透明性樹脂層４を形成する方法としては、グラビアコート、グラビアリバースコート、ロールコート、その他多くの手段が利用でき、上記の樹脂を含む塗布液を塗布、乾燥することによって形成される。この透明性樹脂層４の厚さは、乾燥時の皮膜で０．１〜５０μｍ程度であり、好ましくは１〜１０μｍ程度である。
【００３２】
３−２）紫外線遮断層
本発明において反応性紫外線吸収剤を反応結合した樹脂は、熱転写性樹脂層２を多層で構成する場合には、透明性樹脂層４及び／又は熱接着性樹脂層６に含有させてもよいが、紫外線遮断層５として別に設けてもよい。この場合、透明性樹脂層４と熱接着性樹脂層６の間に設けるか、基材フィルム１または離型層３と透明性樹脂層４の間に設けるかは限定しないが、通常、透明性樹脂層４と熱接着性樹脂層６の間に設けることが好ましい。紫外線遮断層５の形成方法は、前記透明性樹脂層の形成方法と同じ方法でよく、その厚さは、０．１〜５μｍ程度で十分である。
【００３３】
３−３）熱接着性樹脂層
次に、以上の各層を接着性よく印画面に転写するために、最上層として熱接着性樹脂層６を設けることができる。この熱接着性樹脂層６には、例えば、アクリル系樹脂、塩化ビニル系樹脂、酢酸ビニル系樹脂、塩化ビニル−酢酸ビニル共重合樹脂、スチレン−アクリル共重合樹脂、ポリエステル系樹脂、ポリアミド系樹脂等のような熱時接着性の良好な樹脂を用いることができる。これらの樹脂の１種または２種以上を溶液、或いはエマルジョンなど塗布可能な形にしたものを、前記透明性樹脂層で挙げた塗布方法の中から適した方法をそれぞれ選択して、塗布、乾燥することにより形成できる。熱接着性樹脂層６の厚さは、０．１〜５μｍ程度の範囲が好ましい。
【００３４】
４）背面層
また、本発明の保護層転写フィルムにおいて、熱転写性樹脂層２を設けた反対側の面には、必要に応じてプリンターのサーマルヘッドや転写用熱板等との粘着を防止し、且つ、滑り性を良くする目的で背面層７（耐熱性スリップ層）を設けることができる（図４参照）。背面層７の材質は、ブチラール樹脂等をイソシアネート化合物で硬化した樹脂、シリコーン樹脂等従来公知のものがそのまま使用でき、その厚さは０．１〜５μｍ程度で十分である。また、背面層は必要に応じてプライマー層を介して設けてもよい。
【００３５】
（保護層転写フィルムの製造および転写方法等）
以上、本発明の保護層転写フィルムを構成する各層について説明したが、これらの中、熱転写性樹脂層２の全体の厚さは、０．５〜５０μｍ程度の範囲が好ましい。そして、このような熱転写性樹脂層２は、基材フィルム上に単独で設けて保護層のみの転写フィルムとしてもよいが、例えば、イエロー、マゼンタ、シアンの昇華性染料インキ層やブラックの溶融型転写インキ層（カーボンブラック含有）と面順次に配列して設け、インキ層と保護層とが一体型の転写フィルムとしてもよい。一体型の転写フィルムとする場合、版のパターンは、特に限定されないが、例えば下記のような層パターンを面順次に繰り返し設けた転写フィルムが挙げられる。（以下、色の表示について、イエローはＹｅ、マゼンタはＭｇ、シアンはＣｙ、ブラックはＢｋと略記する。）
（１）Ｙｅ染料層、Ｍｇ染料層、Ｃｙ染料層、保護層
（２）Ｙｅ染料層、Ｍｇ染料層、Ｃｙ染料層、Ｂｋ染料層、保護層
（３）Ｙｅ染料層、Ｍｇ染料層、Ｃｙ染料層、Ｂｋ溶融インキ層、保護層
（４）Ｂｋ染料層、保護層
（５）Ｂｋ溶融インキ層、保護層
これらの版パターンにおいて、Ｂｋ染料層、Ｂｋ溶融インキ層、保護層の大きさは、他の層に比べて大きく形成されていてもよい。また、各層を検出する検知マークは、各層の何処に設けてもよく、例えば、各層領域の頭、或いは先頭色の頭に設けることができる。また、上記のようなインキ層と保護層とが一体型の転写フィルムにおいては、熱転写性樹脂層などを構成する各層は、透明な樹脂層であり、これらを所定のパターンで位置を合わせて刷り重ねる必要があるため、これらの各層には蛍光増白剤などの添加剤を加えておき、紫外線照射などにより、目視、或いは機械検知による位置合わせを容易にすることができる。また、上記の熱転写インキ層に関して、使用するインキの材質および基材フィルム面に設ける方法などについては、従来公知の熱転写（インキ）フィルムに用いたインキや方法をそのまま使用することができる。以上のような保護層転写フィルムを用いて保護する画像は、通常は、昇華型熱転写方法及び／又は溶融型熱転写方法により形成された画像であるが、これに限定するものではなく広く利用できるものである。特に、昇華型熱転写による画像に適用する場合には、該画像に保護層が形成されると共に、転写時の熱によって画像を形成している染料が再発色処理されるので、画像が一層鮮明になるという効果がある。
【００３６】
また、昇華型熱転写画像及び／又は溶融型熱転写画像は、ポリエステル樹脂や塩化ビニル樹脂、塩化ビニル−酢酸ビニル共重合樹脂、ポリカーボネート等のプラスチックシートを基材とする受像シートやカード基材など、どのような被転写材に形成されたものであってもよい。例えば、染料受容性のある樹脂層（受容層）を基材シート上に設けた熱転写受像シートやこれらの樹脂類からなるフィルム、シート、成形物等を用いることができる。染料受容性のある樹脂としては、ポリプロピレン等のポリオレフィン系樹脂、ポリ塩化ビニル、ポリ塩化ビニリデン等のハロゲン化樹脂、ポリ酢酸ビニル、各種ポリアクリレート等のビニル系樹脂、ポリエチレンテレフタレート、ポリブチレンテレフタレート等のポリエステル系樹脂、ポリスチレンまたはその共重合体等のポリスチレン系樹脂、ポリアミド系樹脂、エチレンやプロピレン等のオレフィンと他のビニルモノマーとの共重合体系樹脂、そして、アイオノマー、セルロースジアセテート、セルローストリアセテート等のセルロース系樹脂、ポリカーボネートなどが挙げられ、これらの樹脂層中に、熱転写シートとの融着を防止するためにシリコーンオイル等の離型剤を添加してもよい。
【００３７】
上記のような熱転写受像シートに使用するシート状基材としては、（１）合成紙（ポリオレフィン系、ポリスチレン系等）、（２）上質紙、アート紙、コート紙、キャストコート紙、壁紙、裏打ち用紙、合成樹脂溶液若しくはエマルジョン含浸紙、合成ゴムラテックス含浸紙、合成樹脂内添紙、板紙、その他セルロース繊維紙等の天然繊維紙、（３）ポリオレフィン、ポリ塩化ビニル、ポリエチレンテレフタレート、ポリスチレン、ポリメチルメタクリレート、ポリカーボネート等の各種のプラスチックのフィルム若しくはシートが使用できる。上記の中、（１）の合成紙は、その表面に熱伝導率の低い（換言すれば断熱性の高い）ミクロボイド層を有するものが好ましい。また、上記（１）〜（３）の任意の組合せによる積層体も使用できる。代表的な積層体の例として、セルロース繊維紙と合成紙、或いは、セルロース繊維紙とプラスチックフィルム若しくはシートとの積層体が挙げられる。
【００３８】
また、被転写体としてカードを用いる場合の材料について説明する。本発明のカードに使用するカード基材は、その表面に昇華性染料が染着される染料受容層が形成されている限り、従来公知のポリオレフィン、ポリ塩化ビニル、ポリエチレンテレフタレート、ポリスチレン、ポリメタクリレート、ポリカーボネート等の各種のプラスチックのフィルムまたはシート等が使用でき、また、これらの合成樹脂に白色顔料や充填剤を加えて成膜した白色不透明のフィルム若しくはシート、或いは発泡させた発泡シート等も使用でき、更に、合成紙（ポリオレフィン系、ポリスチレン系等）、上質紙、アート紙、コート紙、キャストコート紙、壁紙、裏打ち用紙、合成樹脂溶液またはエマルジョン含浸紙、合成ゴムラテックス含浸紙、合成樹脂内添紙、板紙、その他セルロース繊維紙等も使用でき特に限定されない。また、上記基材フィルム等の任意の組合せによる積層体も使用できる。
【００３９】
本発明における好ましいカード基材の一例を示すと、白色顔料を含むポリ塩化ビニル製の中心層の両面に透明なポリ塩化ビニル層が積層された構成を有しており、少なくとも画像形成面である透明塩化ビニル層には適当な量の可塑剤が含有されて染料の染着性が良好にされている。これら可塑剤の量の好ましい範囲は、染料受容面を形成するポリ塩化ビニル１００重量部当たり０．１〜１０重量部であり、特に好ましい範囲は３〜５重量部である。可塑剤の使用量が少なすぎると昇華性染料に対する染着性が不充分であり、一方、可塑剤の量が多すぎると染料受容面が柔らかくなり、熱転写時に熱転写シートの染料層と密着し易くなるため、染料層が剥離し、そのまま転写するという異常転写が発生し易くなり、また、保存中に印字画像に滲みが生じ、鮮明な画像が得られないので好ましくない。
【００４０】
上記の染料受容面には、更に、着色顔料、白色顔料、体質顔料、充填剤、紫外線吸収剤、帯電防止剤、熱安定剤、酸化防止剤、蛍光増白剤等も任意に使用することができる。このようなカード基材には、予めその面に必要な磁気記録層やエンボス模様、他の印刷模様、光メモリー、ＩＣメモリー、バーコード等を形成しておいてもよいし、また、昇華転写方式等により顔写真等の情報を形成後にこれらの磁気記録層等を設けてもよい。上記カード基材上に設けられる顔写真は、本発明の昇華型の熱転写シートを用いて常法に従って形成することができる。また、同時に昇華型の熱転写シートで文字、バーコード等の情報も形成できるが、これらの情報は、高濃度の黒色印字が可能な熱溶融インキ型の熱転写シートを用いて形成することが好ましい。
【００４１】
以上のように、受像シートもしくはカード等にサーマルプリンターによってカラー画像及び／又は文字画像を形成し、その上に本発明の保護層転写フィルムを用いて、熱転写性樹脂層を転写して保護層を形成するが、転写に際しては、サーマルプリンターは、昇華転写用、溶融転写用、保護層転写用というように別々に転写条件を設定してもよいし、また、共通のプリンターでそれぞれ印字エネルギーを適切に調整して行ってもよい。尚、本発明の保護層転写フィルムでは、加熱手段としてサーマルプリンターに限定されず、その他熱板、ホットスタンパー、熱ロール、ラインヒーター、アイロン等でも転写できる。また、保護層は、形成された画像の全面に転写してもよいし、特定の部分のみに転写してもよい。更に、転写フィルムとは言えないが、例えば、レストランメニューやカード類等で使用されるラミネートシートによるパウチ材として応用することもできる。この場合、透明な基材フィルム或いは市販のラミネートシートの一方の面に、本発明の紫外線遮断層と熱接着性樹脂層とを設けて本発明のラミネートシートとし、これを昇華型熱転写方法及び／又は溶融型熱転写方法により形成された画像上に熱接着させる使い方も可能である。
【００４２】
本発明は、特に好ましい実施態様として以下の各態様を含むものである。
（１）基材フィルム上に熱転写性樹脂層を設けてなる保護層転写フィルムにおいて、該熱転写性樹脂層が反応性紫外線吸収剤を反応結合した樹脂を含有することを特徴とする保護層転写フィルム。
（２） 前記熱転写性樹脂層が含有する反応性紫外線吸収剤を反応結合した樹脂が、下記の一般式で表される反応性紫外線吸収剤と、熱可塑性樹脂のモノマー、オリゴマー、反応性重合体の中の少なくとも一種との共重合体であることを特徴とする上記（１）記載の保護層転写フィルム。
【００４３】
【化９】
2006327193.tif 000011
【００４４】
【化１０】
2006327193.tif 000012
【００４５】
（３）前記共重合体が反応性紫外線吸収剤とアクリル系モノマー、オリゴマー、反応性重合体の中の少なくとも一種との共重合体であることを特徴とする上記（２）記載の保護層転写フィルム。
（４）前記熱転写性樹脂層が、基材フィルム側から透明性樹脂層、熱接着性樹脂層の順に積層した積層体で構成され、少なくとも一方の層に反応性紫外線吸収剤を反応結合した樹脂を含有することを特徴とする上記（１）乃至（３）に記載の保護層転写フィルム。
（５）前記熱転写性樹脂層が、基材フィルム側から、透明性樹脂層、紫外線遮断層、熱接着性樹脂層の順に積層した積層体で構成され、該紫外線遮断層が前記反応性紫外線吸収剤を反応結合した樹脂を含有することを特徴とする上記（１）乃至（３）に記載の保護層転写フィルム。
（６）少なくとも１色、乃至２色以上の昇華性染料インキ層及び／又は熱溶融性インキ層からなる熱転写インキ層の領域と前記熱転写性樹脂層の領域とを面順次に基材フィルム上に設けたことを特徴とする上記（１）乃至（５）に記載の保護層転写フィルム。
（７）少なくとも染料で着色された画像を有する印画物の印画面の少なくとも一部に、上記（１）乃至（６）に記載の保護層転写フィルムの熱転写性樹脂層が積層されていることを特徴とする印画物。
【実施例】
【００４６】
次に、実施例および比較例を挙げ、本発明を更に詳細に説明する。尚、文中、「部」で表示したものは、重量部を意味する。
（昇華型熱転写フィルムの作成）
下記組成の昇華性染料を含む３色のインキを調整した。
（１）イエローインキの組成
下記構造式で表されるキノフタロン系染料 ５．５部
ポリビニルブチラール（エスレックＢＸ−１ 積水化学工業製） ４．５部
メチルエチルケトン／トルエン（重量比 １：１） ９０．０部
【００４７】
【化１１】
2006327193.tif 000013
【００４８】
（２）マゼンタインキの組成
イエローインキの組成において、染料の種類のみをマゼンタ染料（Ｃ．Ｉ．Ｄisperse Ｒed ６０）に換え、その他はイエローインキと同様にしてマゼンタインキを調整した。
（３）シアンインキの組成
イエローインキの組成において、染料の種類のみをシアン染料（Ｃ．Ｉ．Ｓolvent Ｂlue ６３）に換え、その他はイエローインキと同様にしてシアンインキを調整した。一方、基材フィルムとして厚さ６μｍの２軸延伸ポリエチレンテレフタレートフィルム（以下ＰＥＴと表示）（商品名ルミラー 東レ製）を用い、その一方の面に背面層としてシリコーン樹脂からなる耐熱性スリップ層をグラビア印刷方式で全面に厚さ１μｍで設け、もう一方の面にウレタン系樹脂からなるプライマー層を全面に厚さ０．５μｍで設けた。次に、このプライマー層の上に上記のインキ組成物をグラビア印刷方式により、塗布量が略３ｇ／ｍ2 （固形分）になるように、それぞれイエロー、マゼンタ、シアンの順に面順次にＰＥＴフィルムの流れ方向に、各色とも長さ１５ｃｍで繰り返しベタ印刷して３色の昇華性染料によるインキ層を形成し、昇華型熱転写フィルムを作成した。
【００４９】
（実施例１）
厚さ１２μｍのＰＥＴフィルム（商品名ルミラー 東レ製）を基材フィルムとし、その一方の面に背面層としてシリコーン樹脂による耐熱性スリップ層を乾燥時の厚さが１μｍになるようにグラビアコート方式で形成し、もう一方の面に下記の組成の透明性樹脂層用塗布液をグラビアコート方式で乾燥時の塗布量が３ｇ／ｍ2 となるように塗布、乾燥して透明性樹脂層を形成した。
☆透明性樹脂層用塗布液の組成
アクリル樹脂（ダイヤナールＢＲ−８３、三菱レイヨン製） ２０部
メチルエチルケトン／トルエン（重量比１：１） ８０部
（以下メチルエチルケトンは、ＭＥＫと表示する。）次に、上記透明性樹脂層の上に、下記の組成の紫外線遮断層用塗布液をグラビアコート方式で乾燥時の塗布量が１ｇ／ｍ2 になるように塗布、乾燥して紫外線遮断層を形成した。
【００５０】
☆紫外線遮断層用塗布液の組成
反応性紫外線吸収剤を反応結合した共重合樹脂 （ＵＶＡ−６３５Ｌ、ＢＡＳＦジャパン製） ２０部 酢酸エチル ８０部
尚、ＵＶＡ−６３５Ｌは、下記の式で表される共重合樹脂である。
【００５１】
【化１２】
2006327193.tif 000014
【００５２】
更に、前記紫外線遮断層の上に、下記組成の熱接着性樹脂層用塗布液をグラビアコート方式で、乾燥時の塗布量が１ｇ／ｍ2 となるように塗布、乾燥して熱接着性樹脂層を形成し、実施例１の保護層転写フィルムを作成した。
☆熱接着性樹脂層用塗布液の組成
塩化ビニル−酢酸ビニル共重合体系樹脂 （＃１０００ＡＬＫ、電気化学工業製） ２０部
ＭＥＫ／トルエン（重量比１：１） ８０部
【００５３】
（実施例２）
実施例１の構成において、紫外線遮断層用塗布液の組成のみを下記のように変更した以外は、総て実施例１と同様に加工して実施例２の保護層転写フィルムを作成した。
☆紫外線遮断層用塗布液の組成
反応性紫外線吸収剤を反応結合した共重合樹脂 （ＵＶＡ−６３３Ｌ、ＢＡＳＦジャパン製） ２０部
酢酸エチル ８０部
尚、ＵＶＡ−６３３Ｌは、下記の式で表される共重合樹脂である。
【００５４】
【化１３】
2006327193.tif 000015
【００５５】
（実施例３）
実施例１の構成において、紫外線遮断層を除き、透明性樹脂層用塗布液の組成を下記の組成の塗布液に変更した以外は、総て実施例１と同様に加工して実施例３の保護層転写フィルムを作成した。
☆透明性樹脂層用塗布液の組成
反応性紫外線吸収剤を反応結合した共重合樹脂 （ＵＶＡ−６３３Ｌ、ＢＡＳＦジャパン製） ２０部 
酢酸エチル ８０部
【００５６】
（実施例４）
実施例１の構成において、紫外線遮断層を除き、熱接着性樹脂層用塗布液を下記の組成の塗布液に換えて塗布した以外は、総て実施例１と同様に加工して実施例４の保護層転写フィルムを作成した。
☆熱接着性樹脂層用塗布液の組成
アクリル樹脂（ダイヤナールＢＲ−９０、三菱レイヨン製） １０部
反応性紫外線吸収剤を反応結合した共重合樹脂 （ＵＶＡ−６３３Ｌ、ＢＡＳＦジャパン製） ２０部
ＭＥＫ／トルエン（重量比１：１） ７０部
【００５７】
（実施例５）
実施例１の構成において、透明性樹脂層用塗布液を下記の組成の塗布液（電離放射線硬化型樹脂）に換え、更に、この層とその上に塗布する紫外線遮断層との密着性をよくするため、透明性樹脂層の上に下記組成の中間層用塗布液による中間層を新たに加え、両者を下記の条件で加工した以外は、実施例１と同様に加工して実施例５の保護層転写フィルムを作成した。
☆透明性樹脂層用塗布液の組成
ジペンタエリスリトールヘキサアクリレート ７．５部
ポリメタクリル酸メチル １５．０部
ＭＥＫ／トルエン（重量比１：１） ７７．５部
☆中間層用塗布液の組成
ポリメタクリル酸メチル ３０部
ＭＥＫ／トルエン（重量比１：１） ７０部
上記塗布液の加工条件は、先ず、透明性樹脂層用塗布液をグラビアコート方式で塗布量が３ｇ／ｍ2 （固形分）になるように塗布、乾燥し、続いて中間層用塗布液をグラビアコート方式で塗布量が１ｇ／ｍ2 （固形分）になるように塗布、乾燥した後、コーティング面側から窒素ガス雰囲気中で１７５ＫＶに加速された電子線を５Ｍrads照射して硬化、架橋し、透明被膜を形成した。
【００５８】
（実施例６）
実施例１の構成において、透明性樹脂層用塗布液の組成のみを下記のように（ワックス成分を追加した組成に）変更した以外は、総て実施例１と同様に加工して実施例６の保護層転写フィルムを作成した。
☆透明性樹脂層用塗布液の組成
アクリル樹脂（ダイヤナールＢＲ−８３、三菱レイヨン製） ２０部
ポリエチレンワックス（平均粒径 １０μｍ） １部
ＭＥＫ／トルエン（重量比１：１） ８０部
【００５９】
（実施例７）
実施例５の構成において、透明性樹脂層用塗布液の組成のみを下記のように（ワックス成分およびコロイダルシリカを追加した組成に）変更した以外は、総て実施例５と同様に加工して実施例７の保護層転写フィルムを作成した。
☆透明性樹脂層用塗布液の組成
ジペンタエリスリトールヘキサアクリレート ７．５部
ポリメタクリル酸メチル １５．０部
ポリエチレンワックス（平均粒径 １０μｍ） １．５部
コロイダルシリカ １．５部
ＭＥＫ／トルエン（重量比１：１） ７７．５部
【００６０】
（実施例８）
実施例８の保護層転写フィルムは、保護層単独ではなく熱転写インキ層と保護層とを同一基材フィルム上に面順次に配列し、これを繰り返し設けたインキ層と保護層とが一体型の転写フィルムとし、下記の手順で作成した。基材フィルムとして、厚さ６μｍの片面易接着処理ＰＥＴフィルム（ルミラーＦ５４ 東レ製）を用い、その非処理側の面に背面層としてシリコーン樹脂による耐熱性スリップ層を、乾燥時の厚さが１μｍとなるように、グラビアコート方式で全面に設けた。そして、易接着処理の施された面には、熱転写インキ層（Ｙｅ、Ｍｇ、Ｃｙ、Ｂｋの４色のインキ層を各１５ｃｍの長さで配列）の領域と保護層（１５ｃｍの長さ）の領域とを、ＰＥＴフィルムの流れ方向に面順次に配列したものを１単位とし、これを繰り返し設ける構成で熱転写インキ層と保護層（熱転写性樹脂層）とを設けた。上記において、Ｙｅ、Ｍｇ、Ｃｙの３色のインキ層については、前記（昇華型熱転写フィルムの作成）の項に示した組成の昇華性染料インキを用いて、ＰＥＴフィルムの易接着処理面に各々塗布量が３ｇ／ｍ2 （固形分）となるようにＹｅ、Ｍｇ、Ｃｙの順に配列させて印刷した。この時、Ｙｅ、Ｍｇ、Ｃｙの３色が１セットとして繰り返し印刷され、それぞれのセット間にはＢｋのインキ層と保護層用に３０ｃｍの間隔が開けられた状態となっている。
【００６１】
また、Ｂｋのインキ層は、熱溶融型とするため、熱転写インキ層の構成をＰＥＴフィルムの上に、離型層、剥離保護層、Ｂｋ着色層を順に積層した構成とした。具体的には、それぞれ下記組成の離型層用塗布液、剥離保護層用塗布液、Ｂｋ着色層用インキを用いて、グラビア印刷により乾燥時の塗布量がいずれも１ｇ／ｍ2 となるように、前記の各Ｃｙ染料印刷層に隣接するように刷り重ねてＢｋの熱転写インキ層を形成した。尚、上記において、離型層だけは、Ｂｋの熱転写インキ層に隣接して次に設ける保護層の最下層に形成する離型層と材質、塗布量とも共通にできるため、Ｂｋの熱転写インキ層を形成する際、各Ｃｙ染料印刷層に隣接して離型層用塗布液を前記３０ｃｍの間隔全面の寸法で印刷しておくことが合理的であり、本実施例でもこれを実施した。
【００６２】
☆離型層用塗布液の組成
ポリウレタン樹脂（ハイドランＡＰ−４０ 大日本インキ化学工業製）７．５部
ポリビニルアルコール（ゴーセノールＣ−５００ 日本合成化学製）１５部
蛍光増白剤（Ｕvitex ＣＦ チバガイギー製） ０．１部
水／エチルアルコール（重量比 １：１） ３００部
☆剥離保護層用塗布液の組成
アクリル樹脂（ＢＲ−８３ 三菱レイヨン製） ８８部
ポリエチレンワックス（平均粒径 １０μｍ） １１．５部
ポリエステル（バイロン２００ 東洋紡績製） ０．５部
蛍光増白剤（Ｕvitex ＯＢ チバガイギー製） ０．５部
ＭＥＫ／トルエン（重量比 １：１） ３００部
☆Ｂｋ着色層用インキの組成
塩化ビニル−酢酸ビニル共重合体系樹脂 ６０部
カーボンブラック ４０部 ＭＥＫ／トルエン（重量比 １：１） ２００部
【００６３】
次に、上記ＰＥＴフィルムの各セット間に残された長さ１５ｃｍのスペースに保護層となる熱転写性樹脂層を設けるが、本実施例では前述した如く、このスペースには熱転写性樹脂層の離型性（転写性）をより良くするための離型層が既に設けられており、その上に設ける熱転写性樹脂層の構成を、離型層に接する側から透明性樹脂層、プライマー層、紫外線遮断層、熱接着性樹脂層を順に積層した構成とし、それぞれ下記の組成の塗布液をグラビア印刷方式で順次、塗布、乾燥して積層した。尚、それぞれの乾燥時の塗布量は、透明性樹脂層が２ｇ／ｍ2 、プライマー層が１ｇ／ｍ2 、紫外線遮断層が１ｇ／ｍ2 、熱接着性樹脂層が１ｇ／ｍ2 となるようにした。また、透明性樹脂層に電離放射線硬化型樹脂を使用したため、上記各層の塗布、乾燥後コーティング面側から窒素ガス雰囲気中で１７５ＫＶに加速された電子線を５Ｍrads照射して樹脂の硬化、架橋を行った。以上のように作成した熱転写インキ層と保護層との一体型の転写フィルムを実施例８の保護層転写フィルムとした。
【００６４】
☆透明性樹脂層用塗布液の組成
ジペンタエリスリトールヘキサアクリレート １０部
ポリメチルメタクリレート ２０部
シランカップリング剤処理シリカ ３部
ポリエチレンワックス １部
蛍光増白剤（Ｕvitex ＯＢ チバガイギー製） ０．１５部
ＭＥＫ／トルエン（重量比 １：１） ７０部
☆プライマー層用塗布液の組成
ポリメチルメタクリレート ３０部
蛍光増白剤（Ｕvitex ＯＢ チバガイギー製） ０．１５部
ＭＥＫ／トルエン（重量比 １：１） ７０部
☆紫外線遮断層用塗布液の組成
反応性紫外線吸収剤を反応結合した共重合樹脂 （ＵＶＡ−６３５Ｌ ＢＡＳＦジャパン製） ２０部
ＭＥＫ／トルエン（重量比 １：１） ８０部
☆熱接着性樹脂層用塗布液の組成
塩化ビニル−酢酸ビニル共重合体系樹脂 （＃１０００ＡＬＫ 電気化学工業製） ３０部
蛍光増白剤（Ｕvitex ＯＢ チバガイギー製） ０．１５部
ＭＥＫ／トルエン（重量比 １：１） ７０部
【００６５】
（実施例９）
実施例９の保護層転写フィルムは、前記実施例８の熱転写インキ層と保護層との一体型の保護層転写フィルムの構成において、基材フィルム、即ち、厚さ６μｍの片面易接着処理ＰＥＴフィルムに、背面層、および熱転写インキ層（４色）を設けるまでは実施例８と同様に加工し、保護層の部分のみを実施例６の構成（但し、透明性樹脂層と熱接着性樹脂層には下記のように蛍光増白剤を追加）に換えて作成した。従って、保護層の部分は、先ず、基材フィルム面に実施例８と同様の離型層を設け、その上に、
（１）透明性樹脂層としてアクリル樹脂（ダイヤナールＢＲ−８３）２０部とポリエチレンワックス（平均粒径１０μｍ）１部、蛍光増白剤（Ｕvitex ＯＢ チバガイギー製）０．１部からなる層（塗布量３ｇ／ｍ2 ）
（２）紫外線遮断層として反応性紫外線吸収剤を反応結合した共重合樹脂（ＵＶＡ−６３５Ｌ）の層（塗布量１ｇ／ｍ2 ）
（３）熱接着性樹脂層として塩化ビニル−酢酸ビニル共重合体系樹脂（＃１０００ＡＬＫ）２０部と蛍光増白剤（Ｕvitex ＯＢ チバガイギー製）０．１部からなる層（塗布量１ｇ／ｍ2 ）
を順に積層した構成としたものである。また、透明性樹脂層に電離放射線硬化型樹脂を使用していないため、塗布、乾燥後の電子線照射は実施していない。尚、上記実施例６〜９の保護層転写フィルムでは、熱転写性樹脂層の中、転写後最外層となる透明性樹脂層に対して、転写時の膜切れ性、および、転写された画像面の耐擦傷性を更に向上させるために、ポリエチレンワックス、コロイダルシリカ、シランカップリング剤処理シリカなどを添加して構成したものである。この点から後記の耐光性、および、高温保存による画像のにじみ等の総合テストとは別に、前記実施例の最初の（昇華型熱転写フィルムの作成）の項で準備した熱転写フィルムで作成した画像面に、サーマルヘッドプリンターで、各実施例の熱転写性樹脂層をベタパターンで転写し、その膜切れ性と被転写物表面の耐擦傷性をテストしたところ、それぞれが対応するワックス成分や各種シリカを透明性樹脂層中に含有しない構成のものと対比して、即ち、実施例６および９は、実施例１のものと対比して、また、実施例７および８は、実施例５のものと対比して、いずれも膜切れ性および被転写物表面の耐擦傷性が向上していることが確認された。
【００６６】
（比較例１）
実施例１の構成において、紫外線遮断層のみを除いた構成とし、その他は実施例１と同様に加工して比較例１の保護層転写フィルムを作成した。
【００６７】
（比較例２）
実施例１の構成において、紫外線遮断層を除き、熱接着性樹脂層用塗布液を下記の組成の塗布液に換えて塗布した以外は、総て実施例１と同様に加工して比較例２の保護層転写フィルムを作成した。
☆熱接着性樹脂層用塗布液の組成
アクリル樹脂（ダイヤナールＢＲ−９０、三菱レイヨン製） ２０部
ベンゾトリアゾール系紫外線吸収剤 （チヌビン３２８、チバガイギー製） １部
ＭＥＫ／トルエン（重量比１：１） ８０部
【００６８】
（比較例３）
実施例１の構成において、紫外線遮断層を除き、熱接着性樹脂層用塗布液を下記の組成の塗布液に換えて塗布した以外は、総て実施例１と同様に加工して比較例３の保護層転写フィルムを作成した。
☆熱接着性樹脂層用塗布液の組成
アクリル樹脂（ダイヤナールＢＲ−９０、三菱レイヨン製） ２０部
ベンゾフェノン系紫外線吸収剤 （ケミソーブ１１２、ケミプロ化成製） １部
ＭＥＫ／トルエン（重量比１：１） ８０部
【００６９】
（比較例４）
実施例１の構成において、紫外線遮断層を除き、熱接着性樹脂層用塗布液を下記の組成の塗布液に換えて塗布した以外は、総て実施例１と同様に加工して比較例３の保護層転写フィルムを作成した。
☆熱接着性樹脂層用塗布液の組成
アクリル樹脂（ダイヤナールＢＲ−９０、三菱レイヨン製） ２０部
ベンゾトリアゾール系紫外線吸収剤 （チヌビン３２８、チバガイギー製） １０部
ＭＥＫ／トルエン（重量比１：１） ７０部
【００７０】
（比較例５）
比較例５は、本発明において転写フィルム側に用いている紫外線吸収剤と反応結合した樹脂を、転写フィルム側でなく受像シートの受容層に用いてその効果を比較するものである。従って、被転写材である受像シートの基材シートとして合成紙（ユポＦＲＧ−１５０、厚さ１５０μｍ、王子油化合成紙製）を用い、その一方の面に下記の組成の染料受容層用塗布液をバーコーターにより、乾燥時塗布量が、４．０ｇ／ｍ2 になるように塗布、乾燥して染料受容層を形成し、熱転写受像シートを作成した。
☆染料受容層用塗布液の組成 
反応性紫外線吸収剤を反応結合した共重合樹脂 （ＵＶＡ−６３３Ｌ、ＢＡＳＦジャパン製） ２０部
アミノ変性シリコーン（Ｘ−２２−３４３、信越化学工業製） ５部
エポキシ変性シリコーン（ＫＦ−３９３、信越化学工業製） ５部
ＭＥＫ／トルエン（重量比１：１） ８０部
上記で得た熱転写受像シートの染料受容層に後記と同じ方法でカラー画像を転写し、その画像面に比較例１の構成の保護層（紫外線遮断層を除いた保護層）を転写し、後記の耐光性およびにじみの試験を行い評価した。
【００７１】
（カード基材、受像シートへの画像及び保護層の転写）
実施例１〜９および比較例１〜４の保護層転写フィルムに対する被転写材として、下記の材料組成からなるポリ塩化ビニル製のカード基材（比較例５の場合は受像シート）を使用し、その一方の面（受像シートでは受容層面）に、先に作成した昇華型熱転写フィルムの染料塗布面（実施例８、９においては保護層転写フィルムの熱転写インキ層の面）を重ね、顔写真を色分解して得た電気信号に連結したプリンターのサーマルヘッドを通して熱エネルギーを付与し、フルカラー画像を形成した。
☆カード基材の材料組成 
ポリ塩化ビニルコンパウンド（重合度８００）（安定剤等の添加剤を約１０％含有） １００．０部
白色顔料（酸化チタン） １０．０部
可塑剤（ＤＯＰ） ０．５部
続いて、前記カード基材（比較例５は受像シート）のカラー画像形成面に、実施例１〜９および比較例１〜４の保護層転写フィルムを用いて、また、比較例５の受像シートの画像形成面に対しては比較例１の保護層転写フィルムを用いて、同じプリンターのサーマルヘッドで、それぞれの熱転写性樹脂層を転写し、保護層付きのカラー画像を形成した。
【００７２】
（転写画像の耐光性試験）
上記で得られたカラー画像および保護層の転写された各カード基材および受像シートを試料として、画像面の耐光性をキセノンフェードメーター（アトラス社製 Ｃｉ−３５Ａ）で、２００ＫＪ／ｍ2 および３００ＫＪ／ｍ2 照射し、照射前後の光学濃度の変化を、光学濃度計（マクベス社製 ＲＤ−９１８）により測定し、下記式により光学濃度の残存率を算出した。
残存率（％）＝（照射後の光学濃度／照射前の光学濃度）×１００
尚、耐光性試験の結果としては、上記残存率を下記の区分の記号に換えて表１に示した。
◎：残存率が８０％以上
○：残存率が７０％以上８０％未満
△：残存率が６０％以上７０％未満
×：残存率が６０％未満
【００７３】
（転写画像のにじみ試験）
上記で得られたカラー画像および保護層の転写された各カード基材、受像シートを試料として、画像面のにじみを６０℃で１００時間保存した後、観察し、下記の基準で判定した結果を記号で表１に示した。
記号の説明
○：ドットのにじみが見られないもの。
×：ドットのにじみが見られるもの。
【００７４】
【表１】
2006327193.tif 000016
【図面の簡単な説明】
【００７５】
【図１】図１は、本発明の保護層転写フィルムの一実施例を説明する模式断面図である。
【図２】図２は、本発明の保護層転写フィルムの別の一実施例を説明する模式断面図である。
【図３】図３は、本発明の保護層転写フィルムのまた別の一実施例を説明する模式断面図である。
【図４】図４は、本発明の保護層転写フィルムの更に別の一実施例を説明する模式断面図である。
【符号の説明】
【００７６】
１ 基材フィルム
２ 熱転写性樹脂層
３ 離型層
４ 透明性樹脂層
５ 紫外線遮断層
６ 熱接着性樹脂層
７ 背面層
【図１】
2006327193.tif 000022
【図２】
2006327193.tif 000023
【図３】
2006327193.tif 000024
【図４】
2006327193.tif 000025